FR 2753965 A1 19980403 FR 9611845 A 19960930 COmDOsitions en phase aqueuse hydro-oléofuze nouer la protection de tous les matériaux poreux du bâtiment. La présente invention concerne une composition de dernière génération, d'application universelle sur tous les matériaux poreux du bâtiment, qu'ils soient en élévation ou horizontaux, extérieurs ou intérieurs. Cette invention permet donc de prémunir les supports traités contre toutes salissures grasses ou maigres sans en modifier ni l'aspect, ni la structure apparente, ni la couleur, et ce, pendant une durée supérieure à 10 ans. Les produits de protection proposés jusqu'à ce jour n'étaient, que des produits hydrofuges, dont la durée de vie et les capacités limitées en faisaient des produits réservés à certains usages, généralement des traitements de matériaux en élévation. D'autres produits plus complets étaient à la fois hydro et oléofuge, mais souvent conçus en systèmes bi-composants, donc onéreux et malaisés d'utilisation. La grande majorité de ces produits étaient par ailleurs en phase solvantée et donc impossible à utiliser sur des supports humides, ou des matériaux tels que les enduits plâtre ou chaux. Or, le présent produit, de par sa composition permet justement une application aisée sur tous ces supports, y compris lorsque ceux-ci sont encore humides. 1l en découle des temps de travail et des délais d'immobilisation de matériels, (échafaudages par exemple) considérablement réduits. La présente invention pallie les inconvénients des solutions précédentes tout en proposant une parfaite stabilité au vieillissement, aux U.V, aux intempéries, et en facilitant la mise en oeuvre en réduisantpar exemple les protections généralement nécessaires, lors de l'application de ces produits. De plus, sa non toxicité permet son utilisation, y compris dans des milieux fermés, sans que des précautions particulières, ou pour l'applicateur, ou pour l'environnement de celui-ci soient nécessaires. Les compositions de cette invention comprennent en poids: (1) de 7 à 50 % d'une dispersion aqueuse d'un polymère ou d'un copolymère non fluoré. La valeur de réference étant comprise entre 10 et 25% et le taux de matière sèche de cette dispersion allant de 40 à 50%. (2) de 5 à 15% d'une dispersion aqueuse d'un copolymère acrylique fluoré, le taux de référence en matière sèche de cette dispersion étant compris entre 25 à 30% (3) de 3 à 18 % d'une dispersion aqueuse d'une cire de polyéthylène, le taux de référence en matière sèche de cette dispersion étant comprise entre 5 et 15% (4) de 1 à 15 % d'un stabilisant hydrosoluble. (5) de 0.5 à 3 % d'un agent de coalescence non hydrosoluble (6) de 0.5 à 3 % d'un alcool polyvinylique de l'eau pour complément à 100% de ceste formulation, sachant que le taux de matières non volatiles ne doit pas dépasser 50% Les dispersions aqueuses décrites dans cette formulation peuvent être indifférement anionique, cationique ou non ionique en fonction des constituants, mais ceux ci doivent être choisis pour être compatibles entre -eux Afin de satisfaire à certaines utilisations particulières, et toujours en prenant soin de choisir des constituants compatibles, on peut ajouter dans les compositions proposées, des fongicides ou d'autres colloïdes. L'application de l'invention peut être faite au pulvérisateur basse pression, au pinceau ou au rouleau selon la surface à traiter, mais doit se faire à refus du support. Toute tentative d'application après le début de polymérisation serait inefficace. On peut illustrer l'invention en prenant pour exemple un sol en pierre naturelles. Cette surface est souillée à l'huile de vidange, laissée libre d'accès pendant 5 jours. Après un nettoyage simple au jet d'eau utilisant la pression urbaines le support retrouve son aspect initiai Un 2ème exemple consiste à considérer un mur en pierre type Saint Vaast (choisie pour sa porosité et sa mauvaise résistance à l'atmosphère urbaine). Après application d'une des compositions de l'invention, on laisse cette surface ainsi que la surface témoin, non traitée exposée à la pollution d'un milieu urbain. Après 5 semaines d'intempéries diverses,( UV , pluie, gel et SaO2) la pierre traitée est identique à l'origine, alors que la pierre non traitée laisse apparaître une coloration d'ensemble brune, avec par endoits des coulures dûes aux pénétrations de poussières dans la structure du matériau, lors du ruisselement de la pluie. I1 apparaît évident que la surface traitée est devenue auto-lavable , en conservant en plus sa couleur d'origine contrôlée par colorimétrie. La quantité de la formulation à appliquer dependra évidemment de la porosité du support, et pourra varier entre 40g/m2 pour un granit ou un grès cérame et pourra aller jusqu'à 1400#m2 pour une pierre type Saint-Vaast. REVENDICATIONS La présente invention est le traitement parfait et durable de tous les supports poreux du bâtiment. Elle présente de ses qualités hydrooléofuge, une longévité estimée à plus de 10 ans et est parfaitement alimentaire donc sans danger pour l'environnement. Elle est caractérisée par les composants suivants: (1) de 7 à 50 % d'une dispersion aqueuse d'un polymère ou d'un copolymère non fluoré. La valeur de réference étant comprise entre 10 et 25% et le taux de matière sèche de cette dispersion allant de 40à50%. (2) de 5 à 15% d'une dispersion aqueuse d'un copolymère acrylique fluoré, le taux de référence en matière sèche de cette dispersion étant compris entre 25 à 30% (3) de 3 à 18 % d'une dispersion aqueuse d'une cire de polyéthylène, le taux de référence en matière sèche de cette dispersion étant comprise entre 5 et 15% (4) de 1 à 15 % d'un stabilisant hydrosoluble. (5) de 0.5 à 3 % d'un agent de coalescence non hydrosoluble (6) de 0.5 à 3 % d'un alcool polyvinylique